"カチオン化ヒドロキシプロピルセルロースA、及びカチオン化グアガムとカチオン化ヒドロキシエチルセルロースから選ばれる一種以上の化合物Bを含有する毛髪化粧料であって、カチオン化グアガム又はカチオン化ヒドロキシエチルセルロースの1質量水溶液の25°Cでの粘度が50~10000mPasである、毛髪化粧料。カチオン化ヒドロキシプロピルセルロースAが、下記一般式1で表されるアンヒドログルコース由来の主鎖を有し、かつカチオン化エチレンオキシ基の置換度が0.01~2.9であり、プロピレンオキシ基の置換度が0.1~4.0である、請求項1に記載の毛髪化粧料。式中、R1、R2及びR3は、それぞれ独立に下記一般式2で表されるカチオン化エチレンオキシ基とプロピレンオキシ基を有する置換基を示し、nはアンヒドログルコース単位の平均重合度を示し、50~5000である。式中、Y1及びY2は、一方が水素原子であり、他方が下記一般式3で表されるカチオン性基を示し、POはプロピレンオキシ基を示す。pは一般式2中に含まれるカチオン化エチレンオキシ基-CHY1-CHY2-O-の数を示し、qはプロピレンオキシ基-PO-の数を示し、それぞれ0又は正の整数である。p及びqのどちらもが0でない場合、カチオン化エチレンオキシ基とプロピレンオキシ基の付加順序は問わず、更にp及び/又はqが2以上である場合は、ブロック結合又はランダム結合のいずれであってもよい。式中、R4、R5及びR6は、それぞれ独立に炭素数1~3の直鎖又は分岐鎖のアルキル基を示し、Xはアニオン性基を示す。カチオン化ヒドロキシプロピルセルロースAと化合物Bの質量比A/Bが5/95~85/15である、請求項1又は2に記載の毛髪化粧料。カチオン化ヒドロキシプロピルセルロースAの含有量が0.02~0.3質量である、請求項1~3のいずれかに記載の毛髪化粧料。化合物Bの含有量が0.1~0.9質量である、請求項1~4のいずれかに記載の毛髪化粧料。カチオン化ヒドロキシプロピルセルロースAと化合物Bの合計含有量が0.15~1.0質量である、請求項1~5のいずれかに記載の毛髪化粧料。カチオン化ヒドロキシプロピルセルロースAが、下記工程a-1~a-3によって得られるものである、請求項1~6のいずれかに記載の毛髪化粧料。工程a-1:セルロース含有原料にカチオン化剤を添加して粉砕機処理を行う工程工程a-2:工程a-1で得られた粉砕機処理物に塩基を添加して粉砕機処理を行いながらパルプとカチオン化剤とを反応させてカチオン化セルロースを得る工程工程a-3:工程a-2で得られたカチオン化セルロースと酸化プロピレンとを反応させてカチオン化ヒドロキシプロピルセルロースAを得る工程カチオン化ヒドロキシプロピルセルロースAが、下記工程b-1~b-4によって得られるものである、請求項1~6のいずれかに記載の毛髪化粧料。工程b-1:セルロース含有原料を粉砕機処理して、結晶化度が10~50であるセルロースを含有するセルロース含有原料を得る工程工程b-2:工程b-1で得られたセルロース含有原料に対して、該セルロースを構成するアンヒドログルコース単位1モルあたり0.6~1.5倍モルの塩基化合物、及び該セルロース含有原料中のセルロースに対して20~100質量の水を添加して、アルカリセルロースを得る工程工程b-3:工程b-2で得られたアルカリセルロースと酸化プロピレンとを反応させてヒドロキシプロピルセルロースを得る工程工程b-4:工程b-3で得られたヒドロキシプロピルセルロースとカチオン化剤とを反応させてカチオン化ヒドロキシプロピルセルロースAを得る工程カチオン化ヒドロキシプロピルセルロースAが、下記工程c-1~c-4によって得られるものである、請求項1~6のいずれかに記載の毛髪化粧料。工程c-1:セルロース含有原料及びセルロース含有原料中のセルロースを構成するアンヒドログルコース単位1モルあたり0.6~1.5倍モルの塩基化合物との混合物を、該セルロース含有原料中のセルロースに対する水分量が10質量以下の条件下で粉砕機処理し、セルロースの平均粒径が10~150μmであるセルロース塩基混合粉砕物を得る工程工程c-2:工程c-1で得られたセルロース塩基混合粉砕物に水を添加し、該セルロース塩基混合粉砕物中の水分量を、工程c-1で用いたセルロース含有原料中のセルロースに対して30~100質量に調整して、アルカリセルロースを得る工程工程c-3:工程c-2で得られたアルカリセルロースと酸化プロピレンとを反応させてヒドロキシプロピルセルロースを得る工程工程c-4:工程c-3で得られたヒドロキシプロピルセルロースとカチオン化剤とを反応させてカチオン化ヒドロキシプロピルセルロースAを得る工程上記特許文献1~5が知られているが、従来の毛髪化粧料では、湿潤時の髪のコンディショニング性能と乾燥時の髪のコンディショニング性能を満足できるレベルで両立できていないのが実情であった。本発明は、洗浄時の泡量に優れ、すすぎ時の髪の指通り性や柔らかさに優れ、乾燥後の髪の指通り性、まとまり感、柔らかさ、ハリコシ感に優れる毛髪化粧料を提供することを課題とする。本発明者らは、毛髪化粧料にカチオン化ヒドロキシプロピルセルロースと、特定のカチオン化グアガム及び/又はカチオン化ヒドロキシエチルセルロースを含有させることにより、前記の課題を解決しうることを見出した。すなわち、本発明は、カチオン化ヒドロキシプロピルセルロースA、及びカチオン化グアガム及びカチオン化ヒドロキシエチルセルロースから選ばれる一種以上の化合物Bを含有する毛髪化粧料であって、カチオン化グアガム又はカチオン化ヒドロキシエチルセルロースの1質量水溶液の25°Cでの粘度が50~10000mPasである、毛髪化粧料を提供する。本発明によれば、洗浄時の泡量に優れ、すすぎ時の髪の指通り性や柔らかさに優れ、乾燥後の髪の指通り性、まとまり感、柔らかさ、ハリコシ感に優れる毛髪化粧料を提供することができる。本発明の毛髪化粧料は、カチオン化ヒドロキシプロピルセルロース以下、C-HPCともいうA、及びカチオン化グアガム以下、C-GUARともいうとカチオン化ヒドロキシエチルセルロース以下、C-HECともいうから選ばれる一種以上の化合物Bを含有する毛髪化粧料であって、C-GUAR又はC-HECの1質量水溶液の25°Cでの粘度が50~10000mPasであることを特徴とする。本発明の構成によれば、毛髪の洗浄時、すすぎ時、乾燥後において、前記特有の効果が発揮される。その理由は明らかではないが、以下のように考えられる。C-GUAR及びC-HECは、洗髪後のすすぎ時に、シャンプー等の毛髪化粧料に含まれている界面活性剤と相互作用をしてコンプレックスコアセルベート;水不溶性複合体を多量に析出し、コアセルベートが凝集した状態で、髪の表面に不均一に吸着する。その結果、すすぎ時には、髪の指通り性や柔らかさ等のコンディショニング効果が発現する。しかし、乾燥後は、髪の表面に不均一に吸着しているため、髪の指通り性、まとまり感、柔らかさ、ハリコシ感等のコンディショニング効果が低下する。一方、C-HPCは、それ自身に界面活性能があり、コアセルベートを均一に吸着させることができる。反面、C-HPCは界面活性剤との相互作用が弱いため、すすぎ時に生じるコアセルベート量が少なく、髪の表面に均一に吸着するがその吸着量は少ない。その結果、C-HPCは、すすぎ時の髪の指通り性や柔らかさ等のコンディショニング効果は劣るが、髪表面に均一に吸着しているため、乾燥時においても髪の指通り性、まとまり感、柔らかさ、ハリコシ感等のコンディショニング効果を発現できると考えられる。C-HPCと、C-GUAR及び/又はC-HECを併用すると、すすぎ時にC-GUAR及び/又はC-HECによるコアセルベートが多量に析出し、C-HPCがC-GUAR及び/又はC-HECのコアセルベートの表面に吸着した状態で、コアセルベートが髪表面に吸着する。その結果、コアセルベートの凝集を抑制し、かつ、髪の表面に多量に均一に吸着していると考えられる。そのために、すすぎ時には、C-GUAR及び/又はC-HECが多量に吸着している効果により、髪の指通り性や柔らかさ等のコンディショニング効果が発現する。一方、乾燥時においても、髪の表面全体にC-HPCと、C-GUAR及び/又はC-HECが均一に吸着しているため、乾燥後の髪の指通り性、まとまり感、柔らかさ、ハリコシ感等の良好なコンディショニング効果が発現すると考えられる。以下、本発明の毛髪化粧料に含有される各成分について説明する。[カチオン化ヒドロキシプロピルセルロースC-HPCA]本発明の毛髪化粧料に含有されるカチオン化ヒドロキシプロピルセルロースC-HPCAとは、カチオン性基とプロピレンオキシ基を有するセルロースを意味する。C-HPCは、下記一般式1で表されるアンヒドログルコース由来の主鎖を有し、かつカチオン化エチレンオキシ基の置換度が0.01~2.9であり、プロピレンオキシ基の置換度が0.1~4.0であるものが好ましい。式中、R1、R2及びR3は、それぞれ独立に下記一般式2で表されるカチオン化エチレンオキシ基とプロピレンオキシ基を有する置換基を示し、nはアンヒドログルコース単位の平均重合度を示し、50~5000である。式中、Y1及びY2は、一方が水素原子であり、他方が下記一般式3で表されるカチオン性基を示し、POはプロピレンオキシ基を示す。pは一般式2中に含まれるカチオン化エチレンオキシ基-CHY1-CHY2-O-の数を、qはプロピレンオキシ基-PO-の数を示し、それぞれ0又は正の整数である。p及びqのどちらもが0でない場合、カチオン化エチレンオキシ基とプロピレンオキシ基の付加順序は問わず、更にp及び/又はqが2以上である場合は、ブロック結合又はランダム結合のいずれであってもよい。式中、R4、R5及びR6は、それぞれ独立に炭素数1~3の直鎖又は分岐鎖のアルキル基を示し、Xはアニオン性基を示す。<一般式1で表されるC-HPC>下記一般式1において、R1、R2及びR3は、それぞれ独立に一般式2で表される置換基であり、R1、R2及びR3は、同一であっても、異なっていてもよい。また、n個のR1、n個のR2、n個のR3は、それぞれ同一であっても、異なってもよい。また、本発明の毛髪化粧料による毛髪の洗浄時の泡量、すすぎ時の髪の指通り性や柔らかさ、乾燥時の髪の指通り性、まとまり感、柔らかさ、ハリコシ感を向上させる観点から、一般式1における平均重合度nは、50以上が好ましく、100以上がより好ましく、200以上が更に好ましく、300以上がより更に好ましい。また、上記と同様の観点及び製造の容易さの観点から、平均重合度nは、5000以下が好ましく、3000以下がより好ましく、2000以下が更に好ましく、1500以下がより更に好ましい。これらの観点を総合すると、平均重合度nは、50~5000が好ましく、100~3000がより好ましく、200~2000が更に好ましく、300~1500がより更に好ましい。なお、本発明において平均重合度とは、銅-アンモニア法により測定される粘度平均重合度をいい、具体的には実施例に記載の方法により算出される。一般式2で表される置換基一般式1におけるR1、R2、R3である下記一般式2で表される置換基は、カチオン化エチレンオキシ基とプロピレンオキシ基とを有する。一般式2において、Y1及びY2は、一方が水素原子であり、他方が下記一般式3で表されるカチオン性基を示し、POはプロピレンオキシ基を示す。pは一般式2中に含まれるカチオン化エチレンオキシ基-CHY1-CHY2O-の数を示し、0又は正の整数である。製造の容易さの観点から、pは0又は1であることが好ましい。qはプロピレンオキシ基-PO-の数を示し、0又は正の整数である。製造の容易さの観点から、qは0~4の整数であることが好ましく、0~2の整数であることがより好ましく、0又は1であることが更に好ましい。C-HPC分子内に複数の一般式2で表される置換基が存在する場合、該置換基間においてp、qの値はそれぞれ異なっていてもよい。pとqの合計は、製造の容易さの観点から、1~5の整数であることが好ましく、1~4の整数であることがより好ましく、1~3の整数であることが更に好ましく、1又は2であることがより更に好ましい。p及びqのどちらもが0でない場合、前記カチオン化エチレンオキシ基とプロピレンオキシ基の付加順序は問わないが、製造の容易さの観点から、一般式2に記載した順序であることが好ましい。また、p及びqのどちらもが0でなく、かつp及び/又はqが2以上である場合は、ブロック結合又はランダム結合のいずれであってもよいが、製造の容易さの観点から、ブロック結合であることが好ましい。n個のR1、n個のR2、n個のR3において、少なくとも1つは、一般式2のpが0ではなく、また、少なくとも1つは、一般式2のqが0ではない。一般式3で表されるカチオン性基一般式2におけるY1、Y2である一般式3で表されるカチオン性基は、下記式で表される構造を有する。一般式3において、R4、R5及びR6は、それぞれ独立に炭素数1~3の直鎖又は分岐鎖のアルキル基であり、その具体例としては、メチル基、エチル基、n-プロピル基及びイソプロピル基が挙げられる。これらの中では、C-HPCの水溶性の観点から、メチル基又はエチル基が好ましく、メチル基がより好ましい。一般式3において、Xは、アンモニウム基の対イオンであるアニオン性基を示す。Xはアニオン性基であれば特に限定されない。その具体例としてはアルキル硫酸イオン、硫酸イオン、リン酸イオン、アルキル炭酸イオン、及びハロゲン化物イオン等が挙げられる。これらの中では、製造の容易さの観点から、ハロゲン化物イオンが好ましい。ハロゲン化物イオンとしては、フッ化物イオン、塩化物イオン、臭化物イオン及びヨウ化物イオンが挙げられるが、C-HPCの水溶性及び化学的安定性の観点から、塩化物イオン、臭化物イオンが好ましく、塩化物イオンがより好ましい。カチオン化エチレンオキシ基の置換度一般式1で表されるC-HPCにおいて、カチオン化エチレンオキシ基の置換度は、本発明の毛髪化粧料による毛髪の洗浄時の泡量、すすぎ時の髪の指通り性や柔らかさ、乾燥時の髪の指通り性、まとまり感、柔らかさ、ハリコシ感を向上させる観点から、2.9以下が好ましく、1.0以下がより好ましく、更に洗浄時の泡量、すすぎ時の髪の指通り性、乾燥時の髪のハリコシ感を向上させる観点から、0.8以下が好ましく、0.6以下がより好ましく、更に乾燥時の髪のハリコシ感を向上させる観点から、0.4以下が好ましい。また、同様の観点から、その下限は0.01以上が好ましく、0.05以上がより好ましく、更にすすぎ時の髪の柔らかさ、乾燥時の髪の指通り性、柔らかさを向上させる観点から、0.1以上がより好ましく、0.4以上が更に好ましく、更にすすぎ時の髪の柔らかさを向上させる観点から、0.6以上が好ましい。これらの観点を総合すると、カチオン化エチレンオキシ基の置換度は、0.01~2.9が好ましく、0.05~1.0がより好ましく、0.1~0.8が更に好ましく、0.4~0.6がより更に好ましい。本発明において、カチオン化エチレンオキシ基の置換度とは、セルロース主鎖を構成するアンヒドログルコース単位以下AGUともいう1モルあたりのC-HPCの分子中に存在するカチオン化エチレンオキシ基の平均モル数をいう。カチオン化エチレンオキシ基の置換度は、後述の実施例に記載の方法により測定される。プロピレンオキシ基の置換度プロピレンオキシ基の置換度は、本発明の毛髪化粧料による毛髪の洗浄時の泡量、すすぎ時の髪の指通り性や柔らかさ、乾燥時の髪の指通り性、まとまり感、柔らかさ、ハリコシ感を向上させる観点から、4.0以下が好ましく、3.0以下がより好ましく、更にすすぎ時の髪の指通り性や柔らかさ、乾燥時の髪の指通り性を向上させる観点から、2.5以下が好ましく、更にすすぎ時の髪の柔らかさ、乾燥時の髪の指通り性を向上させる観点から、2.0以下が好ましい。また、同様の観点から、プロピレンオキシ基の置換度は、0.1以上が好ましく、洗浄時の泡量、すすぎ時の髪の指通り性、乾燥時の髪のハリコシ感を向上させる観点から、0.3以上がより好ましく、0.9以上が更に好ましく、更に洗浄時の泡量、すすぎ時の髪の指通り性を向上させる観点から、1.5以上が好ましく、更に洗浄時の泡量を向上させる観点から、2.0以上が好ましく、2,5以上がより好ましい。これらの観点を総合すると、プロピレンオキシ基の置換度は、0.1~4.0が好ましく、0.3~3.0がより好ましく、0.9~2.5が更に好ましく、1.5~2.5がより更に好ましい。本発明においてプロピレンオキシ基の置換度とは、セルロース主鎖を構成するAGU1モルあたりのC-HPC分子中に存在するプロピレンオキシ基の平均モル数をいう。プロピレンオキシ基の置換度は、後述の実施例に記載の方法により測定される。毛髪化粧料で処理した毛髪のすすぎ時の髪の指通り性や柔らかさ、乾燥時の髪の指通り性、まとまり感、柔らかさを向上させる観点から、カチオン化エチレンオキシ基の置換度が0.4~1.2で、かつプロピレンオキシ基の置換度が0.1~1.5であることが好ましく、カチオン化エチレンオキシ基の置換度が0.6~1.0で、かつプロピレンオキシ基の置換度が0.1~0.9であることがより好ましい。毛髪化粧料で処理した毛髪の洗浄時の泡量、乾燥後の髪のハリコシ感を向上させる観点から、カチオン化エチレンオキシ基の置換度が0.05~0.6で、かつプロピレンオキシ基の置換度が1.8~2.9であることが好ましく、カチオン化エチレンオキシ基の置換度が0.05~0.4で、かつプロピレンオキシ基の置換度が2.0~2.8であることがより好ましい。毛髪化粧料で処理した毛髪の乾燥後の髪の指通り性、まとまり感、柔らかさ、ハリコシ感をバランスさせる観点から、カチオン化エチレンオキシ基の置換度が0.1~1.0で、かつプロピレンオキシ基の置換度が0.3~2.9であることが好ましく、カチオン化エチレンオキシ基の置換度が0.2~0.8で、かつプロピレンオキシ基の置換度が0.5~2.8であることがより好ましい。また、毛髪化粧料で処理した毛髪の洗浄時の泡量、すすぎ時の髪の指通り性や柔らかさ、乾燥時の髪の指通り性、まとまり感、柔らかさ、ハリコシ感をバランスさせる観点から、カチオン化エチレンオキシ基の置換度が0.2~0.6で、かつプロピレンオキシ基の置換度が0.9~2.5であることが好ましい。[C-HPCの製造]本発明に用いられるC-HPCは、例えば、以下の1~3の製造方法により得ることができる。1セルロースと大量の水及び大過剰のアルカリ金属水酸化物をスラリー状態で混合し、カチオン化剤及び酸化プロピレンと反応させる方法。2塩化リチウムを含むジメチルアセトアミドを溶媒として用い、更にアミン類やアルコラート触媒を添加してセルロースを溶解させ、カチオン化剤及び酸化プロピレンと反応させる方法。3前記1や2のように、過剰の水や溶媒を用いず、粉末状、ペレット状又はチップ状のセルロースとカチオン化剤、及び酸化プロピレンを塩基共存下に反応させる方法。前記1~3の製造方法において、カチオン化剤との反応、及び酸化プロピレンとの反応はどちらを先に行ってもよく、同時に行ってもよい。これら製造方法の中では、製造の容易さの観点から、前記3の製造方法が好ましい。前記3の方法によるC-HPCの製造方法の具体例としては、3-1セルロース含有原料のカチオン化、ヒドロキシプロピル化を行う方法、3-2セルロース含有原料のアルカリセルロース化を行った後、カチオン化、ヒドロキシプロピル化を行う方法等が挙げられる。以下、前記3の製造方法について、具体的に説明する。[3-1セルロース含有原料のカチオン化、ヒドロキシプロピル化を行う方法]<セルロース含有原料>C-HPCを製造するためのセルロース含有原料としては、i結晶性を低下させたセルロース含有原料や、ii結晶性の高いセルロース含有原料が好適に用いられる。<3-1-i結晶性を低下させたセルロース含有原料を使用するC-HPCの製造>結晶性を低下させたセルロース含有原料の製造結晶性を低下させたセルロース含有原料は、汎用原料として得られるシート状やロール状のセルロース純度の高いパルプから調製することができる。結晶性を低下させたセルロース含有原料の調製方法は特に限定されない。例えば、特開昭62-236801号公報、特開2003-64184号公報、特開2004-331918号公報等に記載の方法を挙げることができる。これらの中では、結晶性を低下させたセルロース含有原料の生産性を向上させる観点から、メカノケミカル処理して得られた低結晶性又は非結晶性粉末セルロース以下、総称して低結晶性粉末セルロースともいうを使用することがより好ましい。ここで、低結晶性粉末セルロースの低結晶性とは、セルロースの結晶構造においてアモルファス部の割合が多い状態を意味する。具体的には下記計算式1により求められる結晶化度が、カチオン化剤及び酸化プロピレンとの反応性を高める観点から、好ましくは30以下、より好ましくは20以下、更に好ましくは10以下である粉末セルロースが好ましく、該結晶化度がほぼ0である完全非晶化セルロースを用いることがより更に好ましい。結晶化度=[I226-I185/I226]×1001式中、I226は、X線回折におけるセルロースI型結晶の格子面002面回折角2θ=22.6°の回折強度を示し、I185は、アモルファス部回折角2θ=18.5°の回折強度を示す。メカノケミカル処理による低結晶性粉末セルロースの製造方法としては、例えばシート状パルプを粗粉砕して得られるチップ状パルプを粉砕機で処理することによる方法が挙げられる。粉砕機による処理の前にチップ状パルプを押出機で処理しておくこともできる。この方法に用いられる押出機としては、単軸又は二軸の押出機、好ましくは二軸押出機が挙げられるが、強い圧縮せん断力を加える観点から、スクリューのいずれかの部分に、いわゆるニーディングディスク部を備えるものが好ましい。押出機を用いる処理方法としては、特に制限はないが、チップ状パルプを押出機に投入し、連続的に処理する方法が好ましい。粉砕機としては高圧圧縮ロールミル、ロール回転ミル等のロールミル;リングローラーミル、ローラーレースミル、ボールレースミル等の竪型ローラーミル;転動ボールミル、振動ボールミル、振動ロッドミル、振動チューブミル、遊星ボールミル、遠心流動化ミル等の容器駆動媒体ミル;塔式粉砕機、攪拌槽式ミル、流通槽式ミル、アニュラー式ミル等の媒体攪拌式ミル;高速遠心ローラーミル、オングミル等の圧密せん断ミル;乳鉢、又は石臼等が挙げられる。これらの中では、セルロースの結晶化度を効率的に低下させる観点、及び生産性の観点から、容器駆動式媒体ミル又は媒体攪拌式ミルが好ましく、容器駆動式媒体ミルがより好ましく、振動ボールミル、振動ロッドミル及び振動チューブミル等の振動ミルがより好ましく、振動ボールミル、振動ロッドミルが更に好ましい。処理方法としては、バッチ式、連続式のどちらでもよい。ボール、ロッド等の媒体の充填率は、粉砕機の機種により好適な範囲が異なるが、好ましくは10~97、より好ましくは15~95の範囲である。充填率がこの範囲内であれば、原料パルプと媒体との接触頻度が向上するとともに、媒体の動きを妨げずに、粉砕効率を向上させることができる。ここで充填率とは、粉砕機の攪拌部の容積に対する媒体の見かけの体積をいう。ボールミルの場合、媒体として用いるボールの材質には特に制限はなく、例えば、鉄、ステンレス、アルミナ、ジルコニア等が挙げられる。ボールの外径は、セルロースの結晶化度を効率的に低下させる観点から、好ましくは0.1~100mm、より好ましくは1~50mmである。また、セルロースの結晶化度を効率的に低下させる観点から、粉砕機の処理時間は、好ましくは5分~72時間、より好ましくは10分~30時間である。また、粉砕機処理の際には、発生する熱による変性や劣化を最小限に抑える観点から、好ましくは250°C以下、より好ましくは5~200°Cの範囲で処理を行うことが望ましい。粉砕機の媒体として用いるロッドとは棒状の媒体であり、ロッドの断面が四角形、六角形等の多角形、円形、楕円形等のものを用いることができる。ロッドの外径としては、好ましくは0.5~200mm、より好ましくは1~100mm、更に好ましくは5~50mmの範囲である。ロッドの長さとしては、粉砕機の容器の長さよりも短いものであれば特に限定されない。ロッドの大きさが上記の範囲であれば、所望の粉砕力が得られ効率的にセルロースを低結晶化させることができる。ロッドを充填した振動ミルの処理時間、処理温度に特に制限はないが、前記のボールミルと同様の処理時間、処理温度で行うことができる。上記の方法によれば、分子量の制御も可能であり、一般には入手困難な、重合度が高く、かつ低結晶性の粉末セルロースを容易に調製することが可能である。低結晶性粉末セルロースの平均重合度は、好ましくは50~5000であり、より好ましくは100~30000、より好ましくは200~2000、更に好ましくは300~1500である。なお、平均重合度は、後述の実施例に記載の方法により測定される。また、低結晶性粉末セルロースの平均粒径は、粉体として流動性の良い状態が保てればよく、特に限定されないが、300μm以下が好ましく、150μm以下がより好ましく、50μm以下が更に好ましい。また、粉末セルロースの取り扱い性向上の観点から、20μm以上が好ましく、25μm以上がより好ましい。凝集等による微量な粗大粒子の混入を避けるため、反応には必要に応じて300~1000μm程度の目開きの篩を用いた篩下品を用いるのが好ましい。なお、平均粒径は、後述の実施例に記載の方法により測定される。結晶性を低下させたセルロース含有原料のカチオン化上記のようにして得られた結晶性を低下させたセルロース含有原料に、塩基存在下、グリシジルトリアルキルアンモニウム塩を反応させてカチオン化し、カチオン化セルロースを製造する。カチオン化剤として用いるグリシジルトリアルキルアンモニウム塩としては、グリシジルトリメチルアンモニウムクロリド、グリシジルトリエチルアンモニウムクロリド、グリシジルトリメチルアンモニウムブロミド、グリシジルトリエチルアンモニウムブロミド等が挙げられるが、入手性の観点から、グリシジルトリメチルアンモニウムクロリドが好ましい。グリシジルトリアルキルアンモニウム塩の添加量は、毛髪化粧料による毛髪洗浄時の泡量、すすぎ時の髪の指通り性や柔らかさ、乾燥時の髪の指通り性、まとまり感、柔らかさ、ハリコシ感を向上させる観点から、セルロースのAGU1モルに対して、0.01~8.5倍モルが好ましく、0.05~5.0倍モルがより好ましく、0.1~4.0倍モルが更に好ましく、0.2~3.0倍モルがより更に好ましい。カチオン化時に存在させる塩基としては、水酸化リチウム、水酸化ナトリウム、水酸化カリウム、水酸化カルシウム、水酸化バリウム等が挙げられるが、入手性、汎用性、経済性の観点から水酸化ナトリウム、水酸化バリウムがより好ましい。塩基の添加量は、セルロースの種類等により異なるが、セルロースとカチオン化剤を効率的に反応させる観点から、セルロースのAGU1モルに対して、通常0.05~2.0倍モルが好ましく、0.06~1.0倍モルがより好ましく、0.07~0.7倍モルが更に好ましく、0.1~0.3倍モルがより更に好ましい。反応系内の水分含有量は、原料として用いたセルロースに対し100質量以下であることが好ましい。セルロースに対する水分含有量がこの範囲内であれば、セルロースが過度に凝集することなく、流動性のある粉末状態で反応させることができる。この観点から、80質量以下がより好ましく、5~50質量が更に好ましい。反応温度は、通常10~85°Cであり、好ましくは15~80°Cである。カチオン化セルロースのヒドロキシプロピル化上記のようにして得られたカチオン化セルロースを酸化プロピレンと反応させてヒドロキシプロピル化することによりC-HPCを製造することができる。ここで、酸化プロピレンの使用量は、毛髪化粧料による毛髪の洗浄時の泡量、すすぎ時の髪の指通り性や柔らかさ、乾燥時の髪の指通り性、まとまり感、柔らかさ、ハリコシ感を向上させる観点から、セルロース分子中のAGU1モル当たり0.1~8.5倍モルが好ましく、0.5~6.0倍モルがより好ましく、1.0~5.0倍モルが更に好ましい。ヒドロキシプロピル化の触媒としては、塩基又は酸を用いることができる。塩基触媒としては、水酸化ナトリウム、水酸化カリウム、水酸化リチウム等のアルカリ金属水酸化物、水酸化マグネシウム、水酸化カルシウム等のアルカリ土類金属水酸化物、トリメチルアミン、トリエチルアミン、トリエチレンジアミン等の3級アミン類が挙げられる。酸触媒としては、ランタニドトリフラート等のルイス酸触媒等が挙げられる。これらの中では、セルロース含有原料中のセルロースの重合度の低下を抑制する観点から、塩基触媒が好ましく、アルカリ金属水酸化物がより好ましく、水酸化ナトリウム、水酸化カリウムが更に好ましい。これらの触媒は、単独で又は2種以上を組み合わせて用いることができる。触媒の使用量は、特に制限はないが、セルロース分子中のAGU1モル当たり、通常0.05~1.5倍モルが好ましく、0.1~1.0倍モルがより好ましく、0.2~1.0倍モルが更に好ましく、0.4~0.8倍モルがより更に好ましい。カチオン化工程を先に行う場合は、カチオン化工程で用いた塩基を、そのままヒドロキシプロピル化における触媒として用いることができ、ヒドロキシプロピル化工程において新たに触媒を添加しなくてもよい。酸化プロピレンの添加方法に特に制限はなく、例えばaカチオン化セルロースに触媒を添加した後に酸化プロピレンを滴下する方法、bカチオン化セルロースに酸化プロピレンを一括で添加し、その後に触媒を徐々に加えて反応させる方法が挙げられるが、a法がより好ましい。反応系内の水分含有量は、原料として用いたセルロースに対し100質量以下であることが好ましい。セルロースに対する水分含有量がこの範囲内であれば、カチオン化セルロースが過度に凝集することなく、流動性のある粉末状態で反応させることができる。この観点から、80質量以下が好ましく、5~50質量がより好ましい。本発明においては、カチオン化セルロース、触媒及び酸化プロピレンを流動性のある粉末状態で反応させることが好ましいが、カチオン化セルロース粉末と触媒とを予めミキサー等の混合機や振とう機、又は混合ミル等で必要に応じて均一に混合分散させた後に、酸化プロピレンを添加して反応させることも可能である。ヒドロキシプロピル化の反応温度は、0~150°Cが好ましいが、酸化プロピレン同士が重合するのを避け、かつ急激に反応が起こるのを避ける観点から、10~100°Cがより好ましく、20~80°Cが更に好ましい。反応は常圧で行うことができる。また、反応中のセルロース鎖の解裂による分子量の低下を避ける観点から、窒素等の不活性ガス雰囲気下で行うのが好ましい。反応終了後は、未反応酸化プロピレンを除去した後、必要に応じて、中和処理、精製処理等を行った後、乾燥することにより、本発明で用いられるC-HPCを得ることができる。中和処理は、常法により行なうことができる。例えば触媒として塩基触媒を用いた場合は、酢酸等の液体酸、酸と不活性有機溶媒との混合溶液又は酸水溶液を添加することにより行うことができる。酸の種類は特に限定されず、装置の腐食等を考慮して適宜選択すればよい。精製処理は、含水イソプロパノール、含水アセトン溶媒等の溶剤及び/又は水による洗浄又は透析膜により行うことができる。上記<3-1-i結晶性を低下させたセルロース含有原料を使用するC-HPCの製造>におけるカチオン化、ヒドロキシプロピル化の反応の順序は、セルロース含有原料のヒドロキシプロピル化を行った後にカチオン化を行ってもよいし、同時に行ってもよい。カチオン化エチレンオキシ基及びプロピレンオキシ基の置換度の制御の観点から、セルロース含有原料にカチオン化を行った後、ヒドロキシプロピル化を行うことが好ましい。また、カチオン化エチレンオキシ基の置換度を高める観点から、カチオン化反応、ヒドロキシプロピル化反応を行った後、更にカチオン化反応を行ってもよい。上記<3-1-i結晶性を低下させたセルロース含有原料を使用するC-HPCの製造>におけるカチオン化反応工程及びヒドロキシプロピル化反応工程においては、主鎖となるセルロース骨格の解裂は実質上生じないため、得られるC-HPCの平均重合度は、低結晶化処理後の粉末セルロースの平均重合度で近似することもできる。<3-1-ii結晶性の高いセルロース含有原料を使用するC-HPCの製造:a法>セルロース含有原料のカチオン化セルロース含有原料として前述の結晶性を低下させたセルロース含有原料を使用せずに、結晶性の高いセルロース含有原料を使用する場合は、セルロース含有原料の反応性を改善するため、カチオン化の際に低結晶化を行うことが好ましい。具体的には、セルロース含有原料にカチオン化剤を添加して粉砕機処理による低結晶化を行い、その後塩基を添加して粉砕機処理による低結晶化を行いながらセルロース含有原料とカチオン化剤の反応を行うこと、又はセルロース含有原料に塩基を添加して粉砕機処理による低結晶化を行い、その後カチオン化剤を添加して粉砕機処理による低結晶化を行いながらセルロース含有原料とカチオン化剤の反応を行うことで、カチオン化セルロースを得ることができる。また、高いカチオン化エチレンオキシ基の置換度を持つC-HPCを得る観点から、セルロース含有原料にカチオン化剤を添加して粉砕機処理を行い、その後、塩基を添加して粉砕機処理を行い、更にカチオン化剤を添加して粉砕機処理を行うことが好ましい。塩基を添加して後のカチオン化剤の添加は、多段階で行ってもよい。このカチオン化を経て得られるC-HPCの水への溶解性の観点から、セルロースのカチオン化においては、初めにセルロース含有原料にカチオン化剤を添加して粉砕機処理による低結晶化を行い、その後塩基を添加して粉砕機処理による低結晶化を行いながらセルロース含有原料とカチオン化剤の反応を行うことが好ましい。結晶性の高いセルロース含有原料の種類としては、各種木材チップ;木材から製造されるウッドパルプ、綿の種子の周囲の繊維から得られるコットンリンターパルプ等のパルプ類;新聞紙、ダンボール、雑誌、上質紙等の紙類;稲わら、とうもろこし茎等の植物茎葉類;籾殻、パーム殻、ココナッツ殻等の植物殻類等が挙げられ、セルロース純度の高さの観点、C-HPCの生産性の観点から、ウッドパルプが好ましい。セルロース含有原料、例えば、パルプの形状は、製造装置内への導入に支障がでない限り特に限定されないが、操作上の観点からシート状パルプやシート状パルプを裁断又は粗粉砕して得られるペレット状又はチップ状パルプや、微粉砕して得られる粉末状セルロースを用いることが好ましい。セルロース含有原料、例えば、パルプの結晶化度に限定はない。しかしながら、一般に、セルロースの結晶化度低下処理には、セルロース鎖の切断に伴う分子量の低下が伴うため、結晶化度が低いセルロース含有原料は分子量が低い。したがって、高分子量のC-HPCを得る観点から、結晶性が高いセルロースを用いることが好ましい。また、逆に前記計算式1による結晶化度が95を超える極めて結晶化度の高いセルロースも入手が困難である。よって、重合度及び入手の容易さの観点から、セルロース含有原料の前記計算式1で示される結晶化度は10~95が好ましく、30~90がより好ましく、60~80が更に好ましい。セルロース含有原料中のセルロースの平均重合度にも限定はないが、高分子量のC-HPCを得る観点から、より重合度の大きいセルロース含有原料中のセルロースを用いることが好ましい。この観点からセルロース含有原料中のセルロースの平均重合度は、50~5000が好ましく、100~2000がより好ましい。なお、平均重合度は、後述の実施例に記載の方法により算出される。カチオン化剤の種類並びに量、塩基の種類、粉砕機の種類、低結晶化の方法並びに条件等の好ましい態様は、低結晶化のための粉砕機の処理時間及び塩基の量を除き、上記<3-1-i結晶性を低下させたセルロース含有原料を使用するC-HPCの製造>の項で記載のものと同様である。低結晶化のための粉砕機の処理時間は、セルロースの結晶化度を効率的に低減し、かつ重合度の低下を抑制する観点から、1分~5時間が好ましく、2分~3時間がより好ましく、5分~2時間が更に好ましい。塩基の量は、セルロースとカチオン化剤を効率的に反応させる観点から、セルロース含有原料のAGU1モルあたり0.05~1.5倍モルが好ましく、0.1~1.0倍モルがより好ましく、0.2~0.8倍モルが更に好ましい。カチオン化剤及び塩基添加後の低結晶化の際にカチオン化は進行するが、反応の進行が不十分である場合、好ましくは10~100°C、より好ましくは30~80°Cで熟成を行なうことにより、反応を進行させることができる。カチオン化反応の進行が十分である場合であっても、更にグリシジルトリアルキルアンモニウム塩を加えて、上記熟成を行なうことにより、カチオン化エチレンオキシ基の置換度が高いカチオン化セルロースを得ることができる。熟成時の水分量、及びその好ましい態様は、原料として低結晶性粉末セルロースの替わりに、結晶化度の高いセルロース含有原料、例えばパルプを用いている点を除き、前述の低結晶性粉末セルロースのカチオン化の場合と同様である。また、反応中のセルロース鎖の解裂による分子量の低下を避ける観点から、窒素等の不活性ガス雰囲気下で行うのが好ましい。カチオン化セルロースのヒドロキシプロピル化<C-HPCの製造:a法>におけるカチオン化セルロースのヒドロキシプロピル化で使用する酸化プロピレン量、触媒、反応条件、反応終了後の処理及びそれらの好ましい態様は、上記<3-1-i結晶性を低下させたセルロース含有原料を使用するC-HPCの製造>におけるヒドロキシプロピル化に記載のものと同様である。上記<C-HPCの製造:a法>におけるカチオン化、ヒドロキシプロピル化の反応の順序は、セルロース含有原料のヒドロキシプロピル化を行った後にカチオン化を行ってもよいし、同時に行ってもよいが、カチオン化エチレンオキシ基及びプロピレンオキシ基の置換度の制御の観点から、セルロース含有原料にカチオン化を行った後、ヒドロキシプロピル化を行うことが好ましい。また、カチオン化エチレンオキシ基の置換度を高める観点から、カチオン化反応、ヒドロキシプロピル化反応を行った後、更にカチオン化反応を行ってもよい。[3-2セルロース含有原料のアルカリセルロース化を行った後、カチオン化、ヒドロキシプロピル化を行う方法]<セルロース含有原料>C-HPCを製造するためのセルロース含有原料は、[3-1セルロース含有原料のカチオン化、ヒドロキシプロピル化を行う方法]と同様に、i結晶性を低下させたセルロース含有原料や、ii結晶性の高いセルロース含有原料が好適に用いられる。<3-2-i結晶性を低下させたセルロース含有原料を使用するC-HPCの製造:b法>結晶性を低下させたセルロース含有原料の製造結晶性を低下させたセルロース含有原料については、<3-1-i結晶性を低下させたセルロース含有原料を使用するC-HPCの製造>に記載したものと同様である。結晶性を低下させたセルロース含有原料の生産性を向上させる観点から、結晶性の高いセルロース含有原料、例えば、ウッドパルプを粉砕処理して得られるものが好ましい。また、結晶性を低下させたセルロース含有原料の結晶化度は、後述するアルカリセルロースとカチオン化剤及び酸化プロピレンとの反応性を高める観点、及びセルロース含有原料の重合度を高める観点から、10~50が好ましく、10~40がより好ましく、10~30が更に好ましい。結晶性を低下させたセルロース含有原料のアルカリセルロース化結晶性を低下させたセルロース含有原料、塩基化合物及び水を混合することにより、アルカリセルロースを得ることができる。塩基化合物としては、水酸化ナトリウム、水酸化カリウム、水酸化リチウム等のアルカリ金属水酸化物、水酸化マグネシウム、水酸化カルシウム等のアルカリ土類金属水酸化物、トリメチルアミン、トリエチルアミン、トリエチレンジアミン等の3級アミン類等が挙げられる。これらの中ではアルカリ金属水酸化物、又はアルカリ土類金属水酸化物が好ましく、アルカリ金属水酸化物がより好ましく、水酸化ナトリウム、水酸化カリウムが更に好ましい。これらの塩基化合物は、単独で又は2種以上を組み合わせて用いることができる。塩基化合物の量は、アルカリセルロースの収率を向上させる観点、及び後述するアルカリセルロースとカチオン化剤及び酸化プロピレンとの生産性を高める観点から、セルロース含有原料中のセルロースを構成するAGU1モルあたり、0.6~1.5モルが好ましく、0.7~1.3モルがより好ましく、0.8~1.2モルが更に好ましい。水の添加量は、アルカリセルロースの収率を向上させる観点、及び後述するアルカリセルロースとカチオン化剤及び酸化プロピレンとの生産性を高める観点から、セルロース含有原料中のセルロースに対して、20~100質量が好ましく、25~70質量がより好ましく、30~60質量が更に好ましい。結晶性を低下させたセルロース含有原料、塩基化合物、及び水の混合方法は、特に限定はないが、生産性を向上させる観点から、結晶性を低下させたセルロース含有原料に塩基化合物及び水を添加することが好ましい。添加する方法としては、一括添加でも、分割添加でもよい。また、予め塩基化合物と水を混合したものを噴霧して添加しても良い。混合を行う装置としては、塩基化合物をセルロース含有原料中に分散可能な装置であれば特に限定はない。例えば、リボン型混合機、パドル型混合機、円錐遊星スクリュー型混合機、ニーダー等の混合機が挙げられる。これらの中では、水平軸型パドル型混合機がより好ましく、具体的には、チョッパー翼を有する水平軸型のパドル型混合機であるレディゲミキサーが好ましい。結晶性を低下させたセルロース含有原料、塩基化合物、及び水を混合した後、アルカリセルロースの生成速度を向上させる観点から、熟成することが好ましい。熟成温度は、35~90°Cが好ましく、38~80°Cがより好ましく、40~70°Cが更に好ましい。また、熟成時間は、0.1~24時間が好ましく、0.5~12時間がより好ましく、1~6時間が更に好ましい。セルロース含有原料からアルカリセルロースへの変化は、X線結晶回折測定により確認することができる。アルカリセルロースのヒドロキシプロピル化アルカリセルロースのヒドロキシプロピル化における酸化プロピレン量、触媒種、触媒量、反応条件の好ましい態様は、上記<3-1-i結晶性を低下させたセルロース含有原料を使用するC-HPCの製造>におけるヒドロキシプロピル化に記載のものと同様である。ヒドロキシプロピルセルロースのカチオン化ヒドロキシプロピルセルロースのカチオン化におけるカチオン化剤種、カチオン化剤量、触媒種、触媒量及び反応条件の好ましい態様は、上記<3-1-i結晶性を低下させたセルロース含有原料を使用するC-HPCの製造>におけるカチオン化に記載のものと同様である。<3-2-ii結晶性の高いセルロース含有原料を使用するC-HPCの製造:c法>セルロース含有原料のアルカリセルロース化セルロース含有原料を塩基化合物と共に、実質的に水が存在しない条件下で粉砕機処理して、セルロース塩基混合粉砕物を得た後、水を混合することにより、アルカリセルロースを得ることができる。セルロース含有原料の種類、形状、結晶化度、平均重合度の好ましい態様は、上記a法における結晶性の高いセルロース含有原料のカチオン化に記載のものと同様である。また、塩基化合物の種類、塩基化合物の量の好ましい態様は、上記b法におけるアルカリセルロース化に記載のものと同様である。塩基化合物は、粉砕時の水分量を低減する観点から、水分を含有しない状態で混合することが好ましい。粉砕機処理は、実質的に水が存在しない条件下で行うことが好ましい。すなわち、粉砕効率や水分除去の簡便性等の生産性を向上させる観点から、セルロース含有原料に対する水分量が10質量以下が好ましく、0.01~8質量がより好ましく、0.1~6質量が更に好ましく、1~5質量がより更に好ましい。粉砕機の種類、及び粉砕条件の好ましい態様は、上記<3-1-i結晶性を低下させたセルロース含有原料を使用するC-HPCの製造>における結晶性を低下させたセルロース含有原料の製造に記載のものと同様である。アルカリセルロースの生成速度を向上させる観点、アルカリセルロースの収率を向上させる観点、及びセルロースの平均重合度の低下を抑制する観点から、セルロース塩基混合粉砕物中のセルロースの平均粒径が10~150μmになるまで粉砕することが好ましく、20~130μmがより好ましく、40~100μmが更に好ましく、50~80μmがより更に好ましい。セルロース塩基混合粉砕物中のセルロースの平均粒径は、実施例に記載の方法により測定される。アルカリセルロースの収率を向上させる観点、及び後述するアルカリセルロースとカチオン化剤及び酸化プロピレンとの生産性を高める観点から、セルロース塩基混合粉砕物の水分量が、セルロース含有原料中のセルロースに対して30~100質量になるように、水をセルロース塩基混合粉砕物に混合することが好ましく、35~70質量がより好ましく、40~60質量が更に好ましい。アルカリセルロースのヒドロキシプロピル化アルカリセルロースのヒドロキシプロピル化における酸化プロピレン量、触媒種、触媒量、反応条件の好ましい態様は、上記<3-1-i結晶性を低下させたセルロース含有原料を使用するC-HPCの製造>におけるヒドロキシプロピル化に記載のものと同様である。ヒドロキシプロピルセルロースのカチオン化ヒドロキシプロピルセルロースのカチオン化におけるカチオン化剤種、カチオン化剤量、触媒種、触媒量及び反応条件の好ましい態様は、上記<3-1-i結晶性を低下させたセルロース含有原料を使用するC-HPCの製造>におけるカチオン化に記載のものと同様である。上記b法、c法におけるヒドロキシプロピル化、カチオン化の反応順序は、逆でもよいが、カチオン化エチレンオキシ基の置換度を高める観点から、ヒドロキシプロピル化反応、カチオン化反応の順に行うことが好ましい。本発明で用いるC-HPCは、本発明の毛髪化粧料による毛髪の洗浄時の泡量、すすぎ時の髪の指通り性や柔らかさ、乾燥時の髪の指通り性、まとまり感、柔らかさ、ハリコシ感を向上させる観点から、3-1の方法において<ii結晶性の高いパルプを使用するC-HPCの製造>に記載の方法下記a法、及び3-2に記載の方法下記b法及びc法で得られるC-HPCが好ましい。具体的には、C-HPCは、下記a法:工程a-1~a-3によって得られるもの、下記b法:工程b-1~b-4によって得られるもの、又は下記c法:工程c-1~c-4によって得られるものが好ましい。a法:工程a-1:セルロース含有原料にカチオン化剤を添加して粉砕機処理を行う工程工程a-2:工程a-1で得られた粉砕機処理物に塩基を添加して粉砕機処理を行いながらセルロース含有原料とカチオン化剤とを反応させてカチオン化セルロースを得る工程工程a-3:工程a-2で得られたカチオン化セルロースと酸化プロピレンとを反応させてカチオン化ヒドロキシプロピルセルロースAを得る工程b法:工程b-1:セルロース含有原料を粉砕機処理して、結晶化度が10~50であるセルロースを含有するセルロース含有原料を得る工程工程b-2:工程b-1で得られたセルロース含有原料に対して、該セルロースを構成するAGU1モルあたり0.6~1.5倍モルの塩基化合物、及び該セルロース含有原料中のセルロースに対して20~100質量の水を添加して、アルカリセルロースを得る工程工程b-3:工程b-2で得られたアルカリセルロースと酸化プロピレンとを反応させてヒドロキシプロピルセルロースを得る工程工程b-4:工程b-3で得られたヒドロキシプロピルセルロースとカチオン化剤とを反応させてカチオン化ヒドロキシプロピルセルロースAを得る工程c法:工程c-1:セルロース含有原料及びセルロース含有原料中のセルロースを構成するAGU1モルあたり0.6~1.5倍モルの塩基化合物との混合物を、該セルロース含有原料中のセルロースに対する水分量が10質量以下の条件下で粉砕機処理し、セルロースの平均粒径が10~150μmであるセルロース塩基混合粉砕物を得る工程工程c-2:工程c-1で得られたセルロース塩基混合粉砕物に水を添加し、該セルロース塩基混合粉砕物中の水分量を、工程c-1で用いたセルロース含有原料中のセルロースに対して30~100質量に調整して、アルカリセルロースを得る工程工程c-3:工程c-2で得られたアルカリセルロースと酸化プロピレンとを反応させてヒドロキシプロピルセルロースを得る工程工程c-4:工程c-3で得られたヒドロキシプロピルセルロースとカチオン化剤とを反応させてカチオン化ヒドロキシプロピルセルロースAを得る工程[C-GUARとC-HECから選ばれる一種以上の化合物B]本発明の毛髪化粧料は、B成分として、カチオン化グアガムC-GUARとカチオン化ヒドロキシエチルセルロースC-HECから選ばれる一種以上の化合物を含有する。ここで、本発明で用いるC-GUAR又はC-HECの1質量水溶液の25°Cでの粘度は50~10000mPasであることが必要である。前記C-GUAR又はC-HECの1質量水溶液の粘度は、B型粘度計ローター回転数:30r/min、25°Cで測定した1質量水溶液の粘度であり、毛髪化粧料による毛髪の洗浄時の泡量、すすぎ時の髪の指通り性や柔らかさを向上させる観点から、50mPas以上が好ましく、500mPasがより好ましく、1000mPas以上が更に好ましく、3000mPas以上が更に好ましく、4000mPas以上がより更に好ましい。また、前記粘度の上限は、毛髪化粧料への配合を容易にする観点、毛髪化粧料の粘度を低減する観点から、10000mPas以下が好ましく、9000mPas以下がより好ましく、8000mPasが更に好ましく、7000mPasが更に好ましく、6000mPasがより更に好ましい。<カチオン化グアガムC-GUAR>カチオン化グアガムC-GUARは、グア種子の胚乳部分より得られた天然多糖質のグアガムに、カチオン性基を付加させて得られるカチオン性ポリマーである。C-GUARとしては、下記一般式4で表されるものが好ましい。式中、Dはグアガム残基、R11は炭素数1~3のアルキレン基又はヒドロキシアルキレン基を示し、R12、R13及びR14は、それぞれ独立に、炭素数1~10のアルキル基、炭素数6~10のアリール基又はアラルキル基、又は式中の窒素原子を含んで複素環を形成してもよい基を示し、Xはアニオン性基を示し、gはカチオン単位の数を示す。C-GUARの水溶性の観点から、一般式4におけるR11はメチレン基又はエチレン基が好ましく、R12、R13及びR14は、炭素数1~3のアルキル基が好ましく、メチル基又はエチル基がより好ましく、メチル基が更に好ましい。Xは、アンモニウム基の対イオンであるアニオン性基であればよく、特に限定されない。Xの具体例、好適例は、前記一般式3におけるXと同様である。これらの中では、C-GUARの水溶性及び化学的安定性の観点から、塩化物イオン、臭化物イオンが好ましく、塩化物イオンがより好ましい。C-GUARのカチオン置換度は、毛髪化粧料による毛髪の洗浄時の泡量、すすぎ時の髪の指通り性や柔らかさ、を向上させる観点から、好ましくは0.01~1、より好ましくは0.02~0.5個のカチオン基が糖ユニットに導入されたものが好ましい。C-GUARの具体例としては、特公昭58-35640号公報、特公昭60-46158号公報、及び特開昭58-53996号公報等に記載されている。C-GUARの代表例としては、グアガムに塩化グリシジルトリメチルアンモニウムを付加させて得られる、塩化[2-ヒドロキシ-3-トリメチルアンモニオプロピル]グアガムが挙げられる。1質量水溶液の25°Cでの粘度が50~10000mPasであるC-GUARの市販品としては、ローディア社RhodiaInc製のジャガーC-17前記粘度:4500mPas、ジャガーC-14S前記粘度:3750mPas、ジャガーC-13S前記粘度:5000mPas、ジャガーC-500前記粘度:60mPas、東邦化学工業株式会社製のカチナールCG-100前記粘度:3700mPas、カチナールCG-100S前記粘度:340mPas等が挙げられる。<カチオン化ヒドロキシエチルセルロースC-HEC>カチオン化ヒドロキシエチルセルロースC-HECとしては、次の一般式5で表されるものが好ましい。式中、R21、R22及びR23は、それぞれ独立に下記一般式6で表されるカチオン化エチレンオキシ基を有する置換基を示し、aはアンヒドログルコース単位の平均重合度を示し、50~20000である。式中、R24及びR25はメチレン基又はエチレン基を示し、bは0~10の整数、cは0~3の整数、dは0~10の整数を示し、R26は炭素数1~3のアルキレン基又はヒドロキシアルキレン基を示し、R27、R28及びR29は、それぞれ独立に、炭素数1~20のアルキル基、炭素数6~10のアリール基又はアラルキル基、又は式中の窒素原子を含んで複素環を形成してもよい基を示し、Xはアニオン性基を示す。本発明の毛髪化粧料による毛髪の洗浄時の泡量、すすぎ時の髪の指通り性や柔らかさ、を向上させる観点から、一般式5における平均重合度aは、300~5000が好ましく、700~3000がより好ましく、1000~2000が更に好ましい。また、C-HECのカチオン置換度、すなわちAGUあたりのcの平均値は、上記と同様の観点から、好ましくは0.01~1、より好ましくは0.02~0.5である。また、bdの合計は平均1~3である。C-HECのカチオン置換度は、1以上でもよいが、反応収率の観点から1以下が好ましい。例えば、R27、R28及びR29としては、全てCH3基、又は2つがCH3基等の炭素数1~3の短鎖アルキル基であり、残り1つが炭素数10~20の長鎖アルキル基であるものが好ましい。1質量水溶液の25°Cでの粘度が50~10000mPasであるC-HECの市販品としては、花王株式会社製のポイズC-150L前記粘度:620mPas、ダウケミカル社製のUCAREポリマーLR-30M前記粘度:1085mPas等が挙げられる。[毛髪化粧料の組成]本発明の毛髪化粧料中の、C-HPC、C-GUAR、及びC-HECの含有量は、以下のとおりであることが好ましい。C-HPCの含有量C-HPCの含有量は、毛髪洗浄時の泡量、乾燥後の髪の指通り性、まとまり感、柔らかさ、ハリコシ感を向上させる観点から、0.02質量以上が好ましく、0.03質量以上がより好ましく、0.04質量以上が更に好ましく、0.05質量以上が更に好ましく、0.06質量以上がより更に好ましい。また、C-HPCの含有量は、毛髪洗浄時の泡量、すすぎ時の髪の指通り性、柔らかさ、乾燥後の髪のまとまり感を向上させる観点から、0.50質量以下が好ましく、0.25質量以下がより好ましく、0.20質量以下が更に好ましく、0.15質量以下が更に好ましく、0.10質量以下がより更に好ましい。これらの観点を総合するとC-HPCの含有量は、0.02~0.50質量が好ましく、0.03~0.25質量がより好ましく、0.04~0.20質量が更に好ましく、0.05~0.15質量が更に好ましく、0.06~0.10質量がより更に好ましい。C-GUAR、C-HECの含有量C-GUARの含有量は、毛髪の洗浄時の泡量、すすぎ時の髪の指通り性や柔らかさ、乾燥後の髪の指通り性、まとまり感、柔らかさ、ハリコシ感を向上させる観点から、毛髪化粧料中、0.05質量以上が好ましく、0.10質量以上がより好ましく、0.15質量以上が更に好ましく、0.20質量以上がより更に好ましい。また、C-GUARの含有量は、毛髪洗浄時の泡量、乾燥後の髪の指通り性、まとまり感、柔らかさを向上させる観点から、毛髪化粧料中、1.0質量以下が好ましく、0.70質量以下より好ましく、0.50質量以下が更に好ましく、0.30質量以下がより更に好ましい。これらの観点を総合するとC-GUARの含有量は、0.05~1.0質量が好ましく、0.10~0.70質量がより好ましく、0.15~0.50質量が更に好ましく、0.20~0.30質量がより更に好ましい。C-HECの含有量は、毛髪すすぎ時の髪の指通り性や柔らかさ、乾燥後の髪の指通り性、まとまり感、柔らかさ、ハリコシ感を向上させる観点から、毛髪化粧料中、0.05質量以上が好ましく、0.10質量以上がより好ましく、0.15質量以上が更に好ましく、0.20質量以上がより更に好ましい。また、C-HECの含有量は、毛髪洗浄時の泡量、乾燥後の髪の指通り性、まとまり感、柔らかさを向上させる観点から、毛髪化粧料中、1.0質量以下が好ましく、0.70質量以下より好ましく、0.50質量以下が更に好ましく、0.30質量以下がより更に好ましい。これらの観点を総合するとC-HECの含有量は、0.05~1.0質量が好ましく、0.10~0.70質量がより好ましく、0.15~0.50質量が更に好ましく、0.20~0.30質量がより更に好ましい。C-HPC、C-GUAR、及びC-HECの合計含有量C-HPC、C-GUAR、及びC-HECの合計含有量は、毛髪洗浄時の泡量、すすぎ時の髪の指通り性や柔らかさ、乾燥後の髪の指通り性、まとまり感、柔らかさ、ハリコシ感を向上させる観点から、毛髪化粧料中、0.10質量以上が好ましく、0.15質量以上がより好ましく、0.25質量以上が更に好ましく、0.35質量以上が更に好ましく0.45質量以上がより更に好ましい。また、前記合計含有量は、毛髪化粧料による洗浄時の泡量、保存安定性、経済性の観点から、毛髪化粧料中、2.0質量以下が好ましく、1.0質量以下がより好ましく、0.80質量以下が更に好ましく、0.65質量以下が更に好ましく、0.55質量以下がより更に好ましい。これらの観点を総合すると前記合計含有量は、0.10~2.0質量が好ましく、0.15~1.0質量がより好ましく、0.25~0.80質量が更に好ましく、0.35~0.65質量が更に好ましく、0.45~0.55質量がより更に好ましい。A、B成分の質量比C-HPCA/C-GUAR及びC-HECBの質量比は、毛髪洗浄時の泡量、すすぎ時の髪の指通り性や柔らかさ、乾燥後の髪の指通り性、まとまり感、柔らかさ、ハリコシ感を向上させる観点から、5/95~80/20が好ましく、10/90~70/30がより好ましく、15/85~50/50が更に好ましく、20/80~40/60がより更に好ましい。B成分としては、C-GUARとC-HECから選ばれる一種以上の化合物が用いられるが、C-HECよりもC-GUARを用いる方が好ましい。C-GUARとC-HECを併用する場合は、C-HEC/C-GUARの質量比は、毛髪洗浄時の泡量、すすぎ時の髪の指通り性や柔らかさ、乾燥後の髪の指通り性、まとまり感、柔らかさ、ハリコシ感を向上させる観点から、20/80以上が好ましく、50/50以上がより好ましく、80/20以上が更に好ましい。[界面活性剤C]本発明の毛髪化粧料は界面活性剤Cを含有することが好ましい。界面活性剤Cとしては、通常、医薬品、医薬部外品、化粧料、トイレタリー、雑貨等で用いられる界面活性剤であればいずれも用いることができる。具体的には陰イオン性界面活性剤、非イオン性界面活性剤、両性界面活性剤、陽イオン性界面活性剤が挙げられる。陰イオン性界面活性剤陰イオン性界面活性剤としては、アルキル硫酸塩、アルケニル硫酸塩、ポリオキシアルキレンアルキルエーテル硫酸塩、ポリオキシアルキレンアルケニルエーテル硫酸塩、ポリオキシアルキレンアルキルフェニルエーテル硫酸塩等の硫酸エステル塩;スルホコハク酸アルキルエステル塩、ポリオキシアルキレンスルホコハク酸アルキルエステル塩、アルカンスルホン酸塩、アシルイセチオネート、アシルメチルタウレート等のスルホン酸塩;炭素数8~16の高級脂肪酸塩、ポリオキシアルキレンアルキルエーテル酢酸塩等のカルボン酸塩;アルキルリン酸塩、ポリオキシアルキレンアルキルエーテルリン酸塩等のリン酸エステル塩;アシルグルタミン酸塩、アラニン誘導体、グリシン誘導体、アルギニン誘導体等のアミノ酸塩等が挙げられる。これらの中では、ラウリル硫酸ナトリウム等のアルキル硫酸塩、ポリオキシエチレンラウリルエーテル硫酸ナトリウムラウレス-2硫酸ナトリウム等のポリオキシエチレンアルキルエーテル硫酸塩、ラウリン酸カリウム等の高級脂肪酸塩、ポリオキシエチレンラウリルエーテル酢酸ナトリウムラウレス-4.5酢酸ナトリウム等のポリオキシエチレンアルキルエーテル酢酸塩、ラウレス-2スルホコハク酸ナトリウム等のスルホコハク酸アルキルエステル塩、N-アシル-L-グルタミン酸ナトリウムココイルグルタミン酸ナトリウム等のアシルグルタミン酸塩が好ましい。非イオン性界面活性剤非イオン性界面活性剤としては、ポリオキシエチレンソルビタン脂肪酸エステル、ポリオキシエチレンソルビット脂肪酸エステル、ポリオキシエチレングリセリン脂肪酸エステル、ポリオキシエチレン脂肪酸エステル、ポリオキシエチレンアルキルエーテル、ポリオキシエチレンアルキルフェニルエーテル、ポリオキシアルキレン硬化ヒマシ油等のポリエチレングリコール型、ショ糖脂肪酸エステル、ポリグリセリンアルキルエーテル、ポリグリセリン脂肪酸エステル、アルキルグリコシド等の多価アルコール型及び脂肪酸アルカノールアミド等が挙げられる。これらの中では、デシルグルコシド等の炭素数8~18、好ましくは炭素数8~12のアルキルグルコシド、ポリオキシエチレンラウリルエーテル、ポリオキシエチレンセトステアリルエーテル等のポリオキシエチレンアルキルエーテル、ヤシ油脂肪酸モノエタノールアミド、ヤシ油脂肪酸N-メチルモノエタノールアミド等の脂肪酸モノアルカノールアミドが好ましい。両性界面活性剤両性界面活性剤としては、イミダゾリン系ベタイン、アルキルジメチルアミノ酢酸ベタイン、脂肪酸アミドプロピルベタイン、スルホベタイン等のベタイン系界面活性剤、及びアルキルジメチルアミンオキサイド等のアミンオキサイド型界面活性剤等が挙げられる。これらの中では、ヤシ油脂肪酸アミドプロピルベタイン、ラウリルカルボメトキシメチルヒドロキシイミダゾリウムベタイン、ラウリルヒドロキシスルホベタイン等が好ましい。陽イオン性界面活性剤陽イオン性界面活性剤としては、塩化モノ長鎖アルキルトリメチルアンモニウム、塩化ジ長鎖アルキルジメチルアンモニウム及び長鎖3級アミン塩が挙げられる。具体的には、塩化ステアリルトリメチルアンモニウム、塩化ベヘニルトリメチルアンモニウム、塩化セチルトリメチルアンモニウム、塩化ステアロキシプロピルトリメチルアンモニウム等の塩化モノ長鎖アルキルトリメチルアンモニウム;塩化ジステアリルジメチルアンモニウム、塩化ジイソステアリルジメチルアンモニウム等の塩化ジ長鎖アルキルジメチルアンモニウム;ステアリルジメチルアミン、ベヘニルジメチルアミン、オクタデシロキシプロピルジメチルアミン、ステアラミドエチルジエチルアミン、ステアラミドプロピルジメチルアミン、ベヘナミドプロピルジメチルアミン等のモノ長鎖ジメチルアミン、モノ長鎖ジエチルアミンのグルタミン酸、塩酸、クエン酸、又は乳酸塩等が挙げられる。これらの中では、塩化ベヘニルトリメチルアンモニウム、塩化セチルトリメチルアンモニウム、塩化ステアロキシプロピルトリメチルアンモニウム、ステアリルジメチルアミン、ステアラミドプロピルジメチルアミン、ベヘナミドプロピルジメチルアミンが好ましい。本発明で用いられる界面活性剤Cの含有量は、毛髪化粧料による毛髪の洗浄時の泡量、すすぎ時の髪の指通り性や柔らかさ、乾燥時の髪の指通り性、まとまり感、柔らかさ、ハリコシ感を向上させる観点から、毛髪化粧料中、50質量以下が好ましく、40質量以下がより好ましく、30質量以下がより好ましく、25質量以下が更に好ましく、その下限は3質量以上が好ましく、5質量以上がより好ましく、8質量以上が更に好ましく、10質量以上がより更に好ましい。また、C-HPCAに対する界面活性剤Cの質量比[界面活性剤C/C-HPCA]は、上記と同様の観点から、10~1000が好ましく、50~700がより好ましく、70~300が更に好ましく、80~150がより更に好ましい。[その他の成分]本発明の毛髪化粧料においては、前記C-HPCA、及びC-GUARとC-HECから選ばれる一種以上の化合物B、及び界面活性剤C以外に、通常の化粧品原料として用いられる他の成分を含有することができる。このような任意成分としては、油剤、感触向上剤、増粘剤、界面活性剤、香料、紫外線吸収剤、可視光吸収剤、キレート剤、酸化防止剤、着色剤、防腐剤、pH調整剤、粘度調整剤、パール光沢剤、湿潤剤等が挙げられる。油剤としては、通常、医薬品、医薬部外品、化粧料、トイレタリー、雑貨等で用いられる油性成分を特に制限なく用いることができる。油剤の具体例としては、エステル油、ジアルキルカーボネート油、ジアルキルエーテル化合物等のエーテル油、シリコーン油、炭化水素油、高級アルコール、及びカルボン酸油等が挙げられる。以下の実施例及び比較例において、特記しない限り、部は質量部、は質量を意味する。また、各種物性の測定法は以下のとおりである。1パルプ及び粉末セルロースの水分含量の測定パルプ、粉末セルロースの水分量は、赤外線水分計株式会社ケット科学研究所製、FD-610を用いて測定した。測定温度120°Cで、30秒間の重量変化率が0.1以下となる点を測定の終点とした。2パルプ及び粉末セルロースの結晶化度の算出株式会社リガク製RigakuRINT2500VCXRAYdiffractometerを用いて、以下の条件で測定した回折スペクトルのピーク強度から、前記計算式1に基づいて算出した。X線源:Cu/Kα-radiation、管電圧:40kV、管電流:120mA測定範囲:2θ=5~45°測定サンプル:面積320mm2×厚さ1mmのペレットを圧縮して作成X線のスキャンスピード:10°/min得られた結晶化度が負の値をとった場合は、全て結晶化度0とした。3粉末セルロース、セルロース塩基混合粉砕物中のセルロースの平均粒径の測定粉末セルロースの平均粒径は、レーザー回折/散乱式粒度分布測定装置LA-920株式会社堀場製作所製を用いて測定した。測定試料として粉末セルロース0.1gを5mLの水に加え、超音波で1分間処理した試料分散液を用いた。体積基準のメジアン径を、温度25°Cにて測定した。セルロース塩基混合粉砕物中のセルロースの平均粒径は、同様の測定装置を用い、セルロース塩基混合粉砕物にエタノールを加え、透過率が7095の範囲に入るように濃度に調節し、超音波で1分間処理し、NaOHを溶解させた試料分散液を用いた。4C-HPCのカチオン化エチレンオキシ基、及びプロピレンオキシ基の置換度の算出製造例で得られたC-HPCを透析膜分画分子量1000により精製後、水溶液を凍結乾燥して精製C-HPCを得た。得られた精製C-HPCの塩素含有量を元素分析によって測定し、C-HPC中に含まれるカチオン性基の数と対イオンである塩化物イオンの数を同数であると近似して、下記計算式2から、C-HPC単位質量中に含まれるカチオン化エチレンオキシ基-CHY1-CHY2O-の量aモル/gを求めた。aモル/g=元素分析から求められる塩素含有量/35.5×1002分析対象がヒドロキシプロピルセルロースではなく精製C-HPCであることを除き、日本薬局方記載のヒドロキシプロピルセルロースの分析法に従って、ヒドロキシプロポキシ基含有量を測定した。下記計算式3から、ヒドロキシプロポキシ基含有量式量OC3H6OH=75.09bモル/gを求めた。bモル/g=ガスクロ分析から求められるヒドロキシプロポキシ基含有量/75.09×1003得られたa及びbと下記計算式4、5からカチオン化エチレンオキシ基の置換度k及びプロピレンオキシ基の置換度mを算出した。a=k/162k×Km×584b=m/162k×Km×585式中、k及びKは、それぞれ、カチオン化エチレンオキシ基の置換度、及び式量を示し、mはプロピレンオキシ基の置換度を示す。5平均重合度の測定銅アンモニア法5-1パルプ及び粉末セルロースの粘度平均重合度の測定i測定用溶液の調製メスフラスコ100mLに塩化第一銅0.5g、25アンモニア水20~30mLを加え、完全に溶解した後に、水酸化第二銅1.0g、及び25アンモニア水を加えて標線の一寸手前までの量とした。これを30~40分撹拌して、完全に溶解した。その後、精秤したセルロースを加え、標線まで上記アンモニア水を満たした。空気の入らないように密封し、12時間、マグネチックスターラーで撹拌して溶解し、測定用溶液を調製した。添加するセルロース量を20~500mgの範囲で変えて、異なる濃度の測定用溶液を調製した。ii粘度平均重合度の測定上記i得られた測定用溶液銅アンモニア溶液をウベローデ粘度計に入れ、恒温槽20±0.1°C中で1時間静置した後、液の流下速度を測定した。種々のセルロース濃度g/dLの銅アンモニア溶液の流下時間t秒とセルロース無添加の銅アンモニア水溶液の流下時間t0秒から、下記式により相対粘度ηrを求めた。ηr=t/t0次に、それぞれの濃度における還元粘度ηsp/cを下記式により求めた。ηsp/c=ηr-1/cc:セルロース濃度g/dL更に、還元粘度をc=0に外挿して固有粘度[η]dL/gを求め、下記式により粘度平均重合度DPを求めた。DP=2000×[η]5-2C-HPCの粘度平均重合度の測定iii測定溶液の調製精秤したセルロースの替わりに精秤したC-HPCを用いた点を除き、上記iの測定溶液の調製と同様にして測定溶液を調製した。iv粘度平均重合度の測定測定溶液の濃度としてセルロース換算濃度g/dLを用いた点を除き、上記iiの粘度平均重合度の測定と同様にして測定した。ここで、セルロース換算濃度ccellとは、測定溶液1dL中に含まれるセルロース骨格部分の質量gをいい、下記計算式6で定義する。ccell=u×162/162k×Km×586式中、uは測定溶液の調製時に用いた精秤したC-HPCの質量gを示し、k、K、mは、それぞれ前記計算式4及び5と同じ意味を表す。6カチオン化グアガム、カチオン化ヒドロキシエチルセルロースの1質量水溶液の粘度BM型粘度計東京計器株式会社製、VISCOMETERMODELBMを用いて、ローター回転数30rpm、25°Cの条件にて測定した。用いたローターNo.は、粘度計の目盛りが10~90の範囲になるものを選定した。製造例1C-HPC1の製造1チップ化工程シート状木材パルプテンベック社製BioflocHV10、平均重合度1508、結晶化度74、水分含量7.6をシートペレタイザー株式会社ホーライ社製、SGG-220で処理して3~5mm角のチップ状にした。2カチオン化反応工程上記工程1で得られたチップ状パルプ2100gに、グリシジルトリメチルアンモニウムクロリド水溶液阪本薬品工業株式会社製、含水量20、純度90以上以下GMACという1170gAGU1モルあたり0.52モル相当量をポリ袋中で混合した後、バッチ式振動ミル中央化工機株式会社製FV-20:容器全容積69L、ロッドとして、φ30mm、長さ600mm、断面形状が円形のSUS304製ロッド114本、充填率71に投入した。12分間粉砕処理振動数20Hz、振幅8mm、温度10~40°Cを行い、セルロースとGMACの粉末状混合物を得た。更に振動ミル内に粒径0.7mmの粒状水酸化ナトリウム284gAGU1モルあたり0.6モル相当量を投入した。同様の条件で120分間粉砕処理を行い、カチオン化セルロースを得た。3ヒドロキシプロピル化反応工程上記工程2で得られたカチオン化セルロース170gを還流管と滴下ロートを取り付けたニーダー株式会社入江商会製、PNV-1型、容積1.0Lに仕込み、70°Cに昇温し、酸化プロピレン66.0gAGU1モルあたり2.0モル相当量、関東化学株式会社製、特級試薬を撹拌しながら滴下して、酸化プロピレンが消費され還流が止むまで6時間反応を行った。反応終了混合物をニーダーから取り出し、薄褐色の粗C-HPC粉末230gを得た。この粗C-HPC粉末10.0gを採取して乳酸で中和した。プロピレンオキシ基及びカチオン化エチレンオキシ基の置換度を求める目的で、中和物を透析膜分画分子量1000により精製後、水溶液の凍結乾燥を行い、精製C-HPC1を得た。得られた精製C-HPC1の元素分析より、塩素元素含有量は3.8であった。また、前記ヒドロキシプロピルセルロースの分析法によるヒドロキシプロポキシ基含有量は、36.5であった。得られた精製C-HPC1の平均重合度、カチオン化エチレンオキシ基の置換度及びプロピレンオキシ基の置換度を表1及び2に示す。製造例2C-HPC2の製造1チップ化工程製造例11と同様に行った。2カチオン化反応工程上記工程1で得られたチップ状パルプ108gに、GMAC23.4gAGU1モルあたり0.22モル相当量を乳鉢で混合した後、バッチ式振動ミル中央化工機株式会社製MB-1:容器全容積3.5L、ロッドとして、φ30mm、長さ218mm、断面形状が円形のSUS304製ロッド13本、充填率57に投入した。12分間粉砕処理振動数20Hz、振幅8mm、温度30~70°Cを行い、セルロースとGMACの粉末状混合物を得た。更に、ロッドを、φ10mm、長さ218mm、断面形状が円形のSUS304製ロッド117本、充填率57に変更し、振動ミル内へイオン交換水14.5gに粒径0.7mmの粒状水酸化ナトリウム4.9gAGU1モルあたり0.21モル相当量を溶解させた水溶液を投入した。同様の条件で60分間粉砕処理を行い、カチオン化セルロースを得た。3ヒドロキシプロピル化反応工程上記工程2で得られたカチオン化セルロース100gを用いて、表1に示す条件に変更した以外は製造例13と同様に行い、薄褐色の粗C-HPC粉末225gを得た。この粗C-HPC粉末を製造例13と同様に、中和、精製、凍結乾燥を行い、精製C-HPC2を得た。結果を表1及び2に示す。製造例3C-HPC3の製造1チップ化工程製造例11と同様に行った。2カチオン化反応工程上記工程1で得られたチップ状パルプ100gに、GMAC11.3gAGU1モルあたり0.11モル相当量を乳鉢で混合した後、バッチ式振動ミル製造例22で用いたMB-1に投入した。12分間粉砕処理振動数20Hz、振幅8mm、温度30~70°Cを行い、セルロースとGMACの粉末状混合物を得た。得られた粉状混合物に、48水酸化ナトリウム水溶液47.5gAGU1モルあたり1.0モル相当量を溶解させた水溶液を投入した。同様の条件で160分間粉砕処理を行ない、カチオン化セルロースを得た。3ヒドロキシプロピル化反応工程上記工程2で得られたカチオン化セルロース127gを用いて、表1に示す条件に変更した以外は製造例13と同様に行い、薄褐色の粗C-HPC粉末160gを得た。この粗C-HPC粉末を製造例13と同様に、中和、精製、凍結乾燥を行い、精製C-HPC3を得た。結果を表1及び2に示す。製造例4C-HPC4の製造1チップ化工程シート状木材パルプテンベック社製BioflocHV、平均重合度1770、結晶化度74、水分含量7.0をシートペレタイザー株式会社ホーライ社製、SGG-220で処理して3~5mm角のチップ状にした。2カチオン化反応工程上記工程1で得られたチップ状パルプ100gに、GMAC23.4gAGU1モルあたり0.2モル相当量を乳鉢で混合した後、バッチ式振動ミル製造例22で用いたMB-1に投入した。12分間粉砕処理振動数20Hz、振幅8mm、温度30~70°Cを行い、セルロースとGMACの粉末状混合物を得た。得られた粉状混合物に、48水酸化ナトリウム水溶液10.3gAGU1モルあたり0.23モル相当量を乳鉢で混合した後、前記バッチ式振動ミルに投入した。同様の条件にて60分間粉砕処理を行い、カチオン化セルロースを得た。3ヒドロキシプロピル化反応工程上記工程2で得られたカチオン化セルロース127gを製造例1で用いたものと同様のニーダーに仕込み、70°Cに昇温し、酸化プロピレン73.9gAGU1モルあたり2.4モル相当量を撹拌しながら滴下して、酸化プロピレンが消費され還流が止むまで6時間反応を行った。4カチオン化反応2工程反応終了混合物をニーダーから乳鉢に移して、GMAC70.1gAGU1モルあたり0.7モル相当量を添加し、室温で10分間混合した。その後、ニーダーに戻して、攪拌しながら50°Cで5時間反応を行って薄褐色の粗C-HPC粉末270.0gを得た。この粗C-HPC粉末を製造例13と同様に、中和、精製、凍結乾燥を行い、精製C-HPC4を得た。結果を表1及び2に示す。製造例5C-HPC5の製造1チップ化工程製造例41と同様に行った。2カチオン化反応工程1上記工程1で得られたチップ状パルプ86gに、GMAC20.0gAGU1モルあたり0.2モル相当量を乳鉢で混合した後、バッチ式振動ミル製造例22で用いたMB-1に投入した。12分間粉砕処理振動数20Hz、振幅8mm、温度30~70°Cを行い、セルロースとGMACの粉末状混合物を得た。得られた粉末状混合物に、48水酸化ナトリウム水溶液8.8gAGU1モルあたり0.23モル相当量を乳鉢で混合した後、前記バッチ式振動ミルに投入した。同様の条件にて60分間粉砕処理を行い、カチオン化セルロースiを得た。3カチオン化反応工程2上記工程2で得られたカチオン化セルロースi110gに、GMAC132gAGU1モルあたり1.5モル相当量を加えて乳鉢で混合した後、得られた混合物を、製造例1で用いたものと同様のニーダーに仕込み、50°C、窒素雰囲気下、50rpmで攪拌しながら5時間熟成を行い、カチオン化セルロースiiを得た。4ヒドロキシプロピル化反応工程熟成後に得られたカチオン化セルロースii140g未中和未精製品の入ったニーダーを70°Cに昇温し、酸化プロピレン20.0gAGU1モルあたり1.4モル相当量を攪拌しながら滴下して、酸化プロピレンが消費され還流が止むまで9時間反応を行った。反応終了混合物をニーダーから取り出し、薄褐色の粗C-HPC粉末150gを得た。この粗C-HPC粉末を製造例13と同様に、中和、精製、凍結乾燥を行い、精製C-HPC5を得た。結果を表1及び2に示す。製造例6C-HPC6の製造原料パルプ、カチオン化反応工程、ヒドロキシプロピル化反応工程を表1に示す条件に変えたこと以外は製造例3と同様に行った。得られた精製C-HPC6の結果を表1及び2に示す。製造例7C-HPC7の製造1低結晶化粉末セルロース製造工程シート状木材パルプボレガード社製、BlueBearUltraEther、結晶化度79、平均重合度1532、水分含量7をシュレッダー株式会社明光商会製、MSX2000-IVP440Fで処理して3~5mm角のチップ状にした。次に、得られたチップ状のパルプを二軸押出機株式会社スエヒロEPM製、EA-20に2kg/hrで投入し、せん断速度660sec1、スクリュー回転数300rpm、外部から冷却水を流しながら、1パス処理し粉末状にした。次に、得られた粉末セルロース100g水分含量7を、バッチ式媒体攪拌ミル日本コークス工業株式会社製アトライタMA01D:容器容積800mL、φ1/4インチSUS304製ボールを1440g充填、充填率23、攪拌翼径65mmに投入した。容器ジャケットに冷却水を通しながら、攪拌回転数555rpm、温度30~70°Cの範囲で、7時間粉砕処理を行い、粉末セルロース結晶化度0、平均重合度556、平均粒径30μm、水分含量7を得た。2ヒドロキシプロピル化反応工程製造例1で用いたものと同様のニーダーに、前記1で得られたセルロース粉末100gを仕込み、次に攪拌しながら48水酸化ナトリウム水溶液9.6gAGU1モルあたり0.20モル相当量を滴下し、窒素雰囲気下3時間撹拌した。その後、ニーダーを温水により70°Cに加温し、酸化プロピレン70.0gAGU1モルあたり2.1モル相当量を撹拌しながら滴下して、酸化プロピレンが消費され還流が止むまで7時間反応を行った。3カチオン化反応工程前記2で得られたヒドロキシプロピル化セルロースを70°Cに加温したまま、GMAC62.9gAGU1モルあたり0.54モル相当量を3時間で撹拌しながら滴下した。その後、更に70°Cで3時間撹拌し、高速液体クロマトグラフィーHPLC分析によりカチオン化剤が全て消費されたことを確認した。この粗C-HPC粉末を製造例13と同様に、中和、精製、凍結乾燥を行い、精製C-HPC7を得た。得られたC-HPC7の元素分析より、塩素元素含有量は3.7であった。また、ヒドロキシプロポキシ基含有量は、28.7であった。結果を表2に示す。製造例8C-HPC8の製造1チップ化工程製造例41と同様に行った。2アルカリセルロース化工程上記工程1で得られたチップ状パルプ100gと0.7mm粒状のNaOH23.6gAGU1モルあたり1.0モル相当量を、バッチ式振動ミル製造例22で用いたMB-1に投入し、15分間粉砕処理振動数20Hz、振幅8mm、温度30~70°Cを行った。得られたセルロースNaOH混合粉砕物セルロースの平均粒径:65μmを乳鉢に移し、水50gを噴霧にて添加した。セルロースNaOH混合粉砕物の水分量は、セルロースに対して61であった。20°Cにて乳棒で5分間混合し、アルカリセルロースを得た平均重合度:1172。3ヒドロキシプロピル化反応工程上記工程2で得られたアルカリセルロースを製造例1で用いたものと同様のニーダーに仕込み、酸化プロピレン102.7gAGU1モルあたり3.0モル相当量を投入し、攪拌を行いながら50°Cにて9時間反応させた。反応は、酸化プロピレンを2時間かけて34.2gを滴下した後、1時間熟成を行い、これを3回繰り返した。4カチオン化反応工程上記工程3で得られた反応混合物3gを乳鉢にとり、653クロロ2ヒドロキシプロピルトリメチルアンモニウムクロライド水溶液四日市合成株式会社製0.95gAGU1モルあたり0.5モル相当量を添加して、5分間混合後、50mlガラス瓶に移し、50°C、7時間反応させることで粗C-HPCを製造した。この粗C-HPC粉末を製造例13と同様に、中和、精製、凍結乾燥を行い、精製C-HPC8を得た。得られたC-HPC8の元素分析より、塩素元素含有量は4.8であった。また、ヒドロキシプロポキシ基含有量は、33.5であった。結果を表2に示す。製造例9C-HPC9の製造1低結晶化粉末セルロース製造工程製造例41と同様に行い、3~5mm角のチップ状パルプを得た。得られたチップ状パルプ1kgを、乾燥器アドバンテック東洋株式会社製、商品名;VO-402に投入し、105°Cで2時間乾燥して、乾燥チップ状パルプ水分含有量0.8を得た。得られた乾燥チップ状パルプ920gをバッチ式振動ミル中央化工機株式会社製、FV-10:全容器量35L、ロッドとして、φ30mm、長さ510mm、断面形状が円形のSUS304製ロッド63本、充填率65に投入した。10分間粉砕処理振動数20Hz、振幅8mm、温度10~40°Cを行い、粉末セルロース結晶化度14、平均重合度1198、水分含有量1.0を得た。2アルカリセルロース化工程上記工程1で得られた粉末セルロース369gを混合機株式会社マツボー製、レディゲミキサー、容量5Lに投入し、主翼250rpm、チョッパー翼2500rpmで撹拌しながら、42.5水酸化ナトリウム水溶液212gNaOH:AGU1モルあたり1.0モル相当量、水:セルロースに対して33を1.5分間で噴霧添加した。噴霧後、内温を50°Cに昇温し、3時間熟成し、アルカリセルロースを得た。3ヒドロキシプロピル化反応工程上記工程2で得られたアルカリセルロース607gを、上記レディゲミキサー内で、主翼50rpm、チョッパー翼400rpmで撹拌しながら50°Cまで昇温し、その後、酸化プロピレン187gAGU1モルあたり1.6モル相当量を3.5時間で滴下した。滴下終了後50°Cで2時間熟成した。4カチオン化反応工程上記工程3で得られた反応混合物11.4gを乳鉢にとり、653クロロ2ヒドロキシプロピルトリメチルアンモニウムクロライド水溶液四日市合成株式会社製4.31gAGU1モルあたり0.5モル相当量とイオン交換水0.84gを添加して、5分間混合後、50mlガラス瓶に移し、50°C、5時間反応させ粗C-HPCを得た。この粗C-HPC粉末を製造例13と同様に、中和、精製、凍結乾燥を行い、精製C-HPC9を得た。得られたC-HPC9の元素分析より、塩素元素含有量は4.3であった。また、ヒドロキシプロポキシ基含有量は、24.3であった。結果を表2に示す。製造例10C-HPC10の製造1低結晶化粉末セルロース製造工程製造例91と同様に行い、粉末セルロース結晶化度14、平均重合度1198、水分含有量1.0を得た。2アルカリセルロース化工程上記工程1で得られた粉末セルロース530.5g及び42.5水酸化ナトリウム水溶液307gNaOH:AGU1モルあたり1.0モル相当量、水:セルロースに対して34を用いた以外は、製造例92と同様に行い、アルカリセルロースを得た。3ヒドロキシプロピル化反応工程上記工程2で得られたアルカリセルロース825gを、製造例92で用いたと同じレディゲミキサー内で、主翼50rpm、チョッパー翼400rpmで撹拌しながら50°Cまで昇温し、その後、酸化プロピレン467gAGU1モルあたり2.6モル相当量を6時間で滴下した。滴下終了後50°Cで2時間熟成した。4カチオン化反応工程上記工程3で得られた反応混合物12.3gを乳鉢にとり、653クロロ2ヒドロキシプロピルトリメチルアンモニウムクロライド水溶液四日市合成株式会社製4.31AGU1モルあたり0.5モル相当量とイオン交換水0.84gを添加して、5分間混合後、50mlガラス瓶に移し、50°C、5時間反応させることで粗C-HPCを得た。この粗C-HPC粉末を製造例13と同様に、中和、精製、凍結乾燥を行い、精製C-HPC10を得た。得られたC-HPC10の元素分析より、塩素元素含有量は2.5であった。また、ヒドロキシプロポキシ基含有量は、38.5であった。結果を表2に示す。実施例1~25、及び比較例1~10シャンプーの製造、評価1シャンプーの製造実施例で用いるB成分としてC-GUAR1~3とC-HEC1を用意し、比較例で用いるA成分対応品としてヒドロキシプロピルセルロースHPC、比較例で用いるB成分対応品としてC-GUAR4とC-HEC2を用意した。それらの詳細を表3に示す。A成分としてC-HPC1~10、B成分としてC-GUAR、C-HEC等を、表4及び5に示す組成となるよう常法により配合し、シャンプーを調製した。具体的には、表3に示すポリマーを所定の配合比実施例1の場合、C-HPC1/C-GUAR1=0.075/0.225=25/75にて水に溶解又は均一に分散させ、2質量のポリマー水溶液を調製した。別途、ポリマー水溶液以外の下記に示す各成分をビーカーに取り、攪拌しながら80°Cに加温し、均一溶解させた。60°Cに冷却した後、所定量のポリマー水溶液実施例1の場合、15質量を加え、均一になるように混合し、室温まで冷却した。最後に、加温により蒸発した水分を補充し、pHを測定し、pH調整剤50クエン酸液にて、pHが6になるように調整した下記組成のシャンプーを得た。2シャンプーの評価下記組成のプレーンシャンプーで洗浄した毛束を35~40°Cの温水で十分に湿らせた後、上記1で得られた下記組成のシャンプー0.5mlで洗浄し、温水ですすぎ、タオルで水分を取り、櫛で毛束を整えた。その後、ドライヤーの温風で乾燥させ、仕上げに櫛で毛束を整えた。このように処理した毛束を評価用トレスとして用い、5人のパネラーが、以下の評価基準により、洗浄時の泡量、すすぎ時の指通り性、毛髪の柔らかさ、及び乾燥時の毛髪の指通り性、まとまり感、柔らかさ、ハリコシ感の評価を行った。評価は5人のパネラーの評価結果を平均して評点を求めた。結果を表4及び5に示す。シャンプーの組成成分2質量のポリマー水溶液表4又は5に示す所定量ポリオキシエチレンラウリルエーテル硫酸Na13.0エマール170J花王株式会社製、有効分70重量として18.6ヤシ油脂肪酸モノエタノールアミド0.6アミゾールCME川研ファインケミカル株式会社製ヤシ油脂肪酸アミドプロピルカルボベタイン1.4花王株式会社社製、アンヒトール55AB30水溶液として4.7クエン酸pH調製適量安息香酸ナトリウム0.3精製水バランス計100.0プレーンシャンプーの製造下記組成の各成分をビーカーに取り、80°Cに加温後、混合し、均一に溶解したことを確認した後、冷却して、下記組成のプレーンシャンプーを得た。成分ポリオキシエチレンラウリルエーテル硫酸Na11.3エマールE-27C花王株式会社製、有効分27重量として42.0ヤシ油脂肪酸N-メチルエタノールアミド3.0アミノーンC-11S花王株式会社製クエン酸0.2メチルパラベン0.3精製水バランス計100.0評価基準泡量:5:非常に泡立ちが良い4:泡立ちが良い3:普通2:泡立ちが悪い1:非常に泡立ちが悪いすすぎ時の指通り性:5:良い4:やや良い3:普通2:あまり良くない1:良くないすすぎ時の毛髪の柔らかさ:5:良い4:やや良い3:普通2:あまり良くない1:良くない乾燥後の指通り性:5:良い4:やや良い3:普通2:あまり良くない1:良くない乾燥後のまとまり感:5:非常に良い4:よい3:普通2:悪い1:非常に悪い乾燥後の毛髪の柔らかさ:5:良い4:やや良い3:普通2:あまり良くない1:良くないハリコシ感弾力感:5:非常に良い4:よい3:普通2:悪い1:髪のハリコシが全く感じられない表4及び5から明らかなように、実施例1~25のシャンプーは、比較例1~10のシャンプーに比べ、毛髪洗浄時の泡量、すすぎ時の髪の指通り性や柔らかさ、乾燥時の髪の指通り性、まとまり感、柔らかさ、ハリコシ感を向上させる効果を付与できたことが分かる。"